53504测定延伸100%下的模量。1000,Malver仪器有限公司)。AG,Leverkusen)。AG,Leverkusen)。AG,Leverkusen)。水方法:成分1的混合物在120°C下脱水,与成分2在70°C下混合,加热至90°C并在90°C下搅拌,直至NCO值达到恒定。在60°C下用成分3溶解预聚物并搅拌15分钟。在48°C下历时15分钟加入成分4,并搅拌15分钟。distillation.得到固体含量为60.4%、在23°C下流动粘度(4mm杯,按照AFAM2008/1050304-00D)为27s的分散体。水方法:与实施例1相同(固体含量40%)得到固体含量为41.0%、在23°C下流动粘度(4mm杯,按照AFAM2008/1050304-00D)为20s的分散体。59.5%、在23°C下的流动粘度(4mm杯,按照AFAF2008/1050304-00D)为29s的分散体。水方法:与实施例1相同(固体含量40%)得到固体含量为40.4%、在23°C下的流动粘度(4mm杯,按照AFAF2008/1050304-00D)为15s的分散体。水方法:与实施例1相同(固体含量40%)得到固体含量为40.0%、在23°C下的流动粘度(4mm杯,按照AFAF2008/1050304-00D)为19s的分散体。水方法:与实施例1相同(固体含量40%)得到固体含量为40.3%、在23°C下的流动粘度(4mm杯,按照AFAF2008/1050304-00D)为16s的分散体。水方法:与实施例1相同(固体含量40%)得到固体含量为40.9%、在23°C下的流动粘度(4mm杯,按照AFAF2008/1050304-00D)为17s的分散体。水方法:与实施例1相同(固体含量40%)得到固体含量为39.0%、在23°C下的流动粘度(4mm杯,按照AFAF2008/1050304-00D)为15s的分散体。PU分散体(PUI/II)和比较例7和8的抗水解性。200-250g/m2,换句话说,薄膜厚度为0.6-0.8mm。III代替实施例1的PU分散体,能够得到0.3-0.4mm、固体沉积物70至最大100g的泡沫层。如果超过该值,则立即发生龟裂。;固体含量为37%;具有下列性能:肖氏A为85、在100%下模量为18MPa、拉伸强度为30MPa、断裂伸长为400%。;固体含量为40%,具有下列性能:肖氏A硬度为95、在100%下模量为20MPa、拉伸强度为40MPa、断裂伸长为300%。/磺酸盐/羧基协同亲水作用;固体含量为40%,具有下列性能:肖氏-A硬度为85、在100%下模量为4.1MPa、拉伸强度为43MPa、断裂伸长为530%。;固体含量为49%,具有下列性能:在100%下的模量为2.2MPa、拉伸强度为11.5MPa、断裂伸长为670%。产物的NCO产量为3.6%。;400g配制物相当于1克当量NH2。material.b)炭黑水制剂,炭黑含量14%。;活性成分含量为8%。8%.d)水分散硅酮配制物,硬挺整理剂。:330份PU1、330份PU2、330份PU3、20份硅酮(b)、40份炭黑制剂(b)、20份硅氧烷(e)和60份PU增稠剂(c)。(ULTRACASTSoave)上,其涂布方式(缝隙0.08mm)使固体沉积为25g/m2。使涂层干燥5min(温度程序为80-150°C)。4、40份炭黑制剂(b)、15份硅氧烷(e)和80份增稠剂(c)。45g/m2(缝隙0.12mm)。:1000份基料5、50份交联剂(a)和60份增稠剂(C)。50g/m2(缝隙0.18mm)。在15min之后,将剥离纸除去(皮革A)。后在80°C下将其干燥5min,除去剥离纸(皮革B)。B).皮革A和皮革B两者的特征在于:质地良好,涂层覆盖良好。(干燥折叠)的结果如下皮革A:100,000次折叠,极轻微损坏;皮革B:100,000次折叠,没有损坏。